(57)【要約】  本発明は、重量％で、Ｃ：０．０３〜０．１３％、Ｓｉ：０．１％以下、Ｍｎ：０．７〜２．０％、Ｐ：０．０５〜０．１５％、Ｓ：０．２〜０．５％、Ｂ：０．００１〜０．０１％、Ｃｒ：０．１〜０．５％、Ｔｉ：０．０５〜０．４％、Ｎ：０．００５〜０．０１５％、及びＯ：０．０３％以下、並びに残部Ｆｅ及びその他の不可避不純物を含む無鉛快削鋼に関し、上記無鉛快削鋼は、線材の圧延方向の断面において、粒子サイズ５μｍ２以上のＭｎＳ介在物が３００〜１，０００個／ｍｍ２の範囲で存在することができる。また、本発明は、鋼材製造段階において全酸素量を段階別に適切に制御して環境に優しい無鉛快削鋼を製造する方法に関する。
2011530004.tif 000002
【特許請求の範囲】
【請求項１】
重量％で、Ｃ：０．０３〜０．１３％、Ｓｉ：０．１％以下、Ｍｎ：０．７〜２．０％、Ｐ：０．０５〜０．１５％、Ｓ：０．２〜０．５％、Ｂ：０．００１〜０．０１％、Ｃｒ：０．１〜０．５％、Ｔｉ：０．００３〜０．２％、Ｎ：０．００５〜０．０１５％、及びＯ：０．０３％以下、並びに残部Ｆｅ及びその他の不可避不純物を含む、無鉛快削鋼。
【請求項２】
線材の圧延方向の断面において、粒子サイズ５μｍ２以上のＭｎＳ介在物が、３００〜１，０００個／ｍｍ２の範囲で存在する、請求項１に記載の無鉛快削鋼。
【請求項３】
前記ＭｎとＳの重量比率は、Ｍｎ／Ｓ≧３．５である、請求項１に記載の無鉛快削鋼。
【請求項４】
転炉内の溶湯に酸素を超音速で吹き込んで、遊離酸素が４００〜１，０００ｐｐｍの際に酸素の吹き込みを終了する転炉精錬段階と、
酸素の吹き込みが完了した溶湯を、未脱酸状態で取鍋に出鋼する出鋼段階と、
前記取鍋を取鍋精錬炉（ＬＦ）に移送した後に、溶湯の遊離酸素濃度が１００〜２００ｐｐｍの範囲となるまでＬＦ精錬する溶湯の加熱段階と、
鋳造時間の１０〜５０％の時点で、遊離酸素濃度が５０〜１５０ｐｐｍとなるように溶湯をビレットに鋳造する連続鋳造段階と、
前記ビレットを１，２００〜１，３５０℃の温度に加熱炉で２〜５時間維持しながら線材に圧延する線材圧延段階
とを含む、無鉛快削鋼を製造する方法であって、
前記無鉛快削鋼は、重量％で、Ｃ：０．０３〜０．１３％、Ｓｉ：０．１％以下、Ｍｎ：０．７〜２．０％、Ｐ：０．０５〜０．１５％、Ｓ：０．２〜０．５％、Ｂ：０．００１〜０．０１％、Ｃｒ：０．１〜０．５％、Ｔｉ：０．００３〜０．２％、Ｎ：０．００５〜０．０１５％、及びＯ：０．０３％以下、並びに残部Ｆｅ及びその他の不可避不純物を含む、方法。
【請求項５】
前記線材の圧延方向の断面において、粒子サイズ５μｍ２以上のＭｎＳ介在物が、３００〜１，０００個／ｍｍ２の範囲で存在する、請求項４に記載の方法。
【請求項６】
前記連続鋳造段階は、
溶湯をブルームに鋳造する段階と、
前記ブルームを１，２５０℃以上の温度に加熱炉で４〜１０時間維持しながらビレットに圧延する鋼片圧延段階
とを含む、請求項４に記載の方法。
【請求項７】
前記連続鋳造段階は、モールド電子攪拌装置、軽圧下装置、またはモールド電子攪拌装置及び軽圧下装置を使用する、請求項４又は６に記載の方法。
【請求項８】
前記ＭｎとＳの重量比率は、Ｍｎ／Ｓ≧３．５である、請求項４に記載の方法。
【発明の詳細な説明】
【技術分野】
【０００１】
本発明は、切削性に優れた環境に優しい無鉛快削鋼及びその製造方法に関し、より詳細には、（１）Ｔｉ、Ｃｒ、Ｎ等を適量添加して非金属介在物及び析出物を形成させ、（２）成分中のＭｎ／Ｓの比率を３．５以上に制御し、（３）全酸素（Ｔ．［Ｏ］）量を３００ｐｐｍ以下に制限しながら、（４）圧延方向の断面において、面積５μｍ２以上のＭｎＳが３００〜１，０００個／ｍｍ２の範囲で存在するようにＭｎＳ介在物の数を調節することで、切削性及び熱間圧延特性を向上させた、環境に優しい無鉛快削鋼及びその製造方法に関する。
【背景技術】
【０００２】
快削鋼とは、所謂切削性と呼ばれる鋼材の被削性を高度に向上させた鋼を意味する。このような快削鋼は、自動車の油圧部品、プリンター等に用いられるＯＡ機器のシャフト（ｓｈａｆｔ）、切削部品等の素材として広く用いられており、その用途や需要は次第に増加する傾向にある。
【０００３】
快削鋼は、基本的に優れた切削性、特に機械的切削性を有しており、このため、従来は、多様な合金元素を添加したり内部に介在物を形成させたりする方法で切削性を向上させた。切削性の向上のための機構としては、特に非金属性の介在物が用いられており、非金属介在物のうちよく知られているものがＭｎＳである。
【０００４】
快削鋼の切削性は、ＭｎＳのサイズ、形状、分布等を制御することで得られ、より詳細には、旋盤等の機械加工装置を利用して鋼材を切削する際に、工具の先端部（ｔｉｐ）と鋼材とが接触する部位で、ＭｎＳ等の非金属介在物が応力集中源（ｓｔｒｅｓｓ  ｃｏｎｃｅｎｔｒａｔｉｏｎ  ｓｏｕｒｃｅ）として作用し、それら非金属介在物とマトリックス（ｍａｔｒｉｘ）との界面でボイド（ｖｏｉｄ）が生成され、当該ボイドで亀裂（ｃｒａｃｋ）成長が促進されることによって、切削に必要な力を減少させる原理で作用する。
【０００５】
したがって、快削鋼の切削性の向上のためには、基本的に（１）ＭｎＳが多量に残存すべきであり、（２）無作為（ｒａｎｄｏｍ）に分布すべきであり、（３）ＭｎＳのサイズが大きく、特にその形状が球状に近いほど良い。
【０００６】
快削鋼に存在するＭｎＳの形状は、連続鋳造タンディッシュ（ｔｕｎｄｉｓｈ）の酸素量に応じて大きく変わり、当該形状は大きく３つの形態、即ち、球状（Ｔｙｐｅ  Ｉ）、樹脂状（Ｔｙｐｅ  ＩＩ）及び不規則な形態（Ｔｙｐｅ  ＩＩＩ）等に区分される。
【０００７】
ＭｎＳが球状（Ｔｙｐｅ  Ｉ）に近いほど快削鋼の切削性は向上すると知られており、タンディッシュの全酸素（Ｔ．［Ｏ］）量が数百ｐｐｍ程度と高い場合は、高温の溶湯が凝固されながら脱酸過程と並行してＭｎ（Ｏ、Ｓ）等の複合硫化物として晶出される。これに対し、樹脂状（Ｔｙｐｅ  ＩＩ）構造のＭｎＳは、タンディッシュのＴ．［Ｏ］量が数十ｐｐｍ程度と比較的低い場合、溶湯の凝固時に溶湯から晶出されることなく、１次結晶粒界に沿って析出され、その後、鋼材の熱間圧延過程で圧延方向に沿って容易に延伸されることで、材料の異方性を大きく劣化させる。
【０００８】
上記樹脂状構造は、快削鋼を除外した一般鋼の凝固時に生成される形態であって、鋼の機械的物性を大きく劣化させるため、精錬工程においてはＭｎＳの析出を抑制させるためにＳの含量を数ｐｐｍ程度と極端に減らす等の、多くの努力が行われている。
【０００９】
上記不規則な形態（Ｔｙｐｅ  ＩＩＩ）のＭｎＳは、溶湯中のタンディッシュのＴ．［Ｏ］量が数ｐｐｍ程度と低く、溶解アルミニウム成分が高い場合、主に高温でＭｎＳ単独介在物として生成される特徴を有し、アルミニウム脱酸鋼では角形で存在すると知られている。
【００１０】
快削鋼に対する従来技術としては、Ｃ、Ｓｉ、Ｍｎ、Ｓ、Ｐ、Ｎｂ及びＯ等の元素を特定範囲に限定すると共に、微細組織としてポリゴナルフェライト（ｐｏｌｙｇｏｎａｌ  ｆｅｒｒｉｔｅ）の面積率を５％以上に限定したものがある。しかしながら、当該従来技術は、Ｎｂ、Ｍｏ、Ｚｒ等の高価な合金元素を多量添加させたにもかかわらず、快削鋼におけるこれら合金鉄の役割を明確に提示してはいなかった。また、ポリゴナルフェライトの面積率を所期の範囲に限定しながらも、その測定方法を具体的に提示していなかったという問題点がある。
【００１１】
快削鋼に対する他の従来技術としては、Ｃ、Ｓｉ、Ｍｎ、Ｓ、Ｏ、Ｂｉ等の合金元素を一定量添加し、圧延方向の断面１ｍｍ２当たりのＢｉ介在物の個数とＢｉ含量の比率を一定値以上に限定したものがある。しかしながら、当該従来技術は、Ｂｉ介在物の個数とＢｉ含量の比率を限定してはいるが、実際の快削鋼の製造過程においてその比率を制御することは困難である。さらに、当該従来技術は、酸素を０．００３重量％以下添加することを特徴としているが、このような酸素量ではＭｎＳの形状をＴｙｐｅ  Ｉ、即ち、球状に制御する、切削性に優れた高酸素快削鋼を提供するのが困難である。
【００１２】
快削鋼の製造に対するさらに他の従来技術は、従来の造塊法で製造した快削鋼と同等水準の切削性を有する硫黄系連続鋳造快削鋼に関し、炭素（Ｃ）、マンガン（Ｍｎ）、リン（Ｐ）、硫黄（Ｓ）、窒素（Ｎ）及び酸素（Ｏ２）を一定量含み、ＭｎＳ介在物の平均サイズを５０μｍ２以下とすることを特徴とする。しかしながら、当該従来技術は、ＭｎＳに関する内容を開示してはいるが、その粒子のサイズのみを提案しているだけであり、ＭｎＳの形状が切削性に及ぼす影響については説明していない。
【００１３】
快削鋼に対するさらに他の従来技術は、炭素（Ｃ）、マンガン（Ｍｎ）、リン（Ｐ）、硫黄（Ｓ）、窒素（Ｎ）及び酸素（Ｏ）を基本成分とし、Ｓｉを０．１重量％以下、Ａｌを０．００９重量％以下に制限し、また、２０〜１５０ｐｐｍの範囲のＮと酸化物系介在物との質量合計が５０％以上であることを特徴とする。しかしながら、快削鋼鋼材において酸化物系介在物の質量を測定することが現実的には困難であるという事実を勘案すると、測定しにくい値を一定範囲に制御した当該発明は、その実効性と現実性において問題があるものと判断される。
【００１４】
快削鋼に対するさらに他の従来技術は、Ｂｉ−Ｓ系快削鋼の製造方法に関し、優れた物性の快削鋼及びオーステナイト結晶粒度を一定サイズに調整して高温延性を増大させることを特徴としている。即ち、重量％で、炭素：０．０５〜０．１５％、マンガン：０．５〜２．０％、硫黄：０．１５〜０．４０％、リン：０．０１〜０．１０％、酸素：０．００３〜０．０２０％、ビスマス：０．０３〜０．３０％、シリコン：０．０１％以下、及びアルミニウム：０．０００９％以下、並びに残部が鉄及び不可避不純物を含み、ＭｎＳとビスマスが吸着されたＭｎＳ系介在物の剪断面率が０．５〜２．０％であり、かつビスマスの剪断面率が０．０３０〜０．３０％である、Ｂｉ−Ｓ系快削鋼を提案している。しかしながら、これは、Ｂｉ−Ｓ系快削鋼に関し、本発明のようなＭｎＳ形状の制御に関する方法を提供してはいない。
【発明の概要】
【発明が解決しようとする課題】
【００１５】
上述した従来技術の問題点又は従来技術が明確に指摘していない快削鋼の問題点は補完されるべきであり、環境規制強化基準に適し且つ切削性、熱間圧延性等の特性に優れた無鉛快削鋼が提案される必要がある。
【課題を解決するための手段】
【００１６】
重量％で、Ｃ：０．０３〜０．１３％、Ｓｉ：０．１％以下、Ｍｎ：０．７〜２．０％、Ｐ：０．０５〜０．１５％、Ｓ：０．２〜０．５％、Ｂ：０．００１〜０．０１％、Ｃｒ：０．１〜０．５％、Ｔｉ：０．００３〜０．２％、及びＮ：０．００５〜０．０１５％、Ｏ：０．０３％以下、並びに残部Ｆｅ及びその他の不可避不純物を含む無鉛快削鋼が提供され、線材の圧延方向の断面において、粒子サイズが５μｍ２以上のＭｎＳ介在物が、３００〜１，０００個／ｍｍ２の範囲で存在することができる。この場合、上記ＭｎとＳの重量比率は、Ｍｎ／Ｓ≧３．５であることができる。
【００１７】
さらに、転炉内の溶湯に酸素を超音速で吹き込んで遊離酸素が４００〜１，０００ｐｐｍの際に酸素の吹き込みを終了する転炉精錬段階と、酸素の吹き込みが完了された溶湯を未脱酸状態で取鍋（ｔｅｅｍｉｎｇ  ｌａｄｌｅ）に出鋼する出鋼段階と、上記取鍋を取鍋精錬炉（ＬＦ）に移送させた後に溶湯の遊離酸素濃度が１００〜２００ｐｐｍの範囲になるまでＬＦ精錬する溶湯の加熱段階と、鋳造時間の１０〜５０％の時点で遊離酸素濃度が５０〜１５０ｐｐｍとなるように溶湯をビレットに鋳造する連続鋳造段階と、上記ビレットを１，２００〜１，３５０℃の温度に加熱炉で２〜５時間維持しながら線材に圧延する線材圧延段階とを含む、無鉛快削鋼の製造方法が提供される。上記連続鋳造段階の場合、溶湯をブルームに製造した後、鋼片圧延によって再びビレットに製造することもでき、この際、上記ブルームを加熱炉で１，２５０℃以上の温度に４〜１０時間維持しながらビレットに圧延する鋼片圧延段階をさらに含むことができる。
【００１８】
なお、上記無鉛快削鋼は、重量％で、Ｃ：０．０３〜０．１３％、Ｓｉ：０．１％以下、Ｍｎ：０．７〜２．０％、Ｐ：０．０５〜０．１５％、Ｓ：０．２〜０．５％、Ｂ：０．００１〜０．０１％、Ｃｒ：０．１〜０．５％、Ｔｉ：０．００３〜０．２％、Ｎ：０．００５〜０．０１５％、及びＯ：０．０３％以下、並びに残部Ｆｅ及びその他の不可避不純物を含み、線材の圧延方向の断面において、粒子サイズが５μｍ２以上のＭｎＳ介在物が、３００〜１，０００個／ｍｍ２の範囲で存在することができる。特に、上記連続鋳造段階では、モールド電子攪拌装置及び軽圧下（ｓｏｆｔ  ｒｅｄｕｃｔｉｏｎ）装置の少なくとも一つの装置を利用することができ、上記ＭｎとＳの重量比率は、Ｍｎ／Ｓ≧３．５であることができる。
【発明の効果】
【００１９】
上述したように、本発明の無鉛快削鋼及びその製造方法によると、製鋼及び連続鋳造工程でＳ快削鋼を容易に製造することができる上、製鋼段階で球状のＭｎＳを多量晶出して切削性を大きく向上させながらも、優れた熱間圧延性を有する環境に優しい無鉛快削鋼が提供されることができる。
【図面の簡単な説明】
【００２０】
【図１】ＭｎＳ介在物の態様を示す顕微鏡写真である。
【図２】高酸素快削鋼においてＣｒ、Ｔｉ、Ｎ及びＳ系析出物がＭｎＳ介在物と共存する態様を示す顕微鏡写真である。
【図３】本発明の環境に優しい無鉛快削鋼の製造工程を概略的に示す図面である。
【図４】本発明の条件を満足する実験例と比較例の工具寿命を比較するグラフである。
【図５】本発明の条件を満足する実験例と比較例の表面粗度を比較するグラフである。
【発明を実施するための形態】
【００２１】
上述した目的を達成するために、本発明者らは、（１）Ｔｉ、Ｃｒ、Ｎ等を適量添加して非金属介在物及び析出物を形成させ、（２）成分中のＭｎ／Ｓの比率を３．５以上に制御し、（３）全酸素（Ｔ．［Ｏ］）量を３００ｐｐｍ以下に制限しながら、（４）圧延方向断面において、面積５μｍ２以上のＭｎＳが、３００〜１，０００個／ｍｍ２の範囲で存在するようにＭｎＳ介在物の数を調節して、無鉛快削鋼を製造した。
【００２２】
上記ＭｎＳ介在物は、図１に示されるような形状で快削鋼内に存在し、特に、上述した技術的構成によってＴｉ、Ｃｒ、Ｎを適切に制限する場合は、凝固時にサイズ０．１〜５μｍの範囲の（Ｃｒ、Ｔｉ）Ｓ系又は（Ｃｒ、Ｔｉ）Ｎ系微細析出物が、図２に示されるように結晶粒界（ｇｒａｉｎ  ｂｏｕｎｄａｒｙ）に多量に析出されるため、（１）部品の機械加工作業中に加工硬化が起こることを防止して切削性を向上させると共に、（２）鋼材の破壊靭性を向上させて構成刃先（Ｂｕｉｌｄ−Ｕｐ  Ｅｄｇｅ、ＢＵＥ）の生成を抑制しチップ（ｃｈｉｐ）の分節性を良くして快削鋼の切削性を向上させることができるようになる。これにより、工具寿命が増えると共に、鋼の表面粗度において優れた効果を示すことができる。
【００２３】
以下、上記無鉛快削鋼を構成する成分系について、より詳細に説明する。
【００２４】
炭素（Ｃ）：０．０３〜０．１３重量％
Ｃは、炭化物を形成して素材の強度及び硬度を増加させる元素であり、快削鋼においては一部がパーライト（ｐｅａｒｌｉｔｅ）として存在して鋼材の切削時に工具に構成刃先（Ｂｕｉｌｄ−Ｕｐ  Ｅｄｇｅ、以下、ＢＵＥという）が生じることを抑制する役割をする。Ｃの含量が０．０３％未満の場合は、素材の硬度を所期の範囲に増加させるのが困難になり、構成刃先を抑制する効果がない。これに対し、Ｃの含量が０．１３％を超える場合は、素材の硬度が増加し過ぎて工具寿命が大きく短縮されるため、本発明ではＣの含量を０．０３〜０．１３％の範囲に限定する。
【００２５】
シリコン（Ｓｉ）：０．１重量％以下
Ｓｉは、銑鉄や脱酸剤によって素材に残留される元素であり、酸化物、即ち、ＳｉＯ２を形成しなければ、殆どがフェライトに固溶されるため、一般的な快削鋼の機械的性質には大きな影響を及ぼさないものと知られていた。しかしながら、本発明者らの実験によると、高酸素快削鋼においてＳｉの含量が０．１％を超えると、ＳｉＯ２が生成されて快削鋼の機械加工時に工具寿命を顕著に落とすため、本発明ではＳｉを添加しないことを原則とする。しかしながら、製鋼過程において、合金鉄、耐火物等から不可避にＳｉが流入されることがあるため、本発明の快削鋼に存在するＳｉの含量を０．１％以下に制御した。
【００２６】
マンガン（Ｍｎ）：０．７〜２．０重量％
Ｍｎは、鋼材の被削性を与えるための非金属介在物であるＭｎＳを形成させるのに重要な合金元素であり、０．７％以上添加した場合に、ＭｎＳ介在物を効果的に晶出させることができる。さらに、熱間圧延時、鋼片の表面欠陥が増加することを抑制することができる。しかしながら、Ｍｎの含量が多すぎて２．０％を超えると、鋼材の硬度が増加して工具寿命が却って落ちることがある。なお、Ｍｎの含量が０．７〜２．０％の範囲の場合は、一部のＭｎが酸素と結合してＭｎＯを生成するが、これは、凝固過程においてＭｎＳ生成の核として作用して、球状のＭｎＳ介在物の生成を促進する役割をする。
【００２７】
リン（Ｐ）：０．０５〜０．１５重量％
Ｐは、切削工具の先端に形成されやすい構成刃先を抑制するための元素であり、Ｐの含量が０．０５％未満の場合は、構成刃先生成の抑制効果を期待するのが困難になり、０．１５％を超える場合は、構成刃先生成の抑制効果は優れるが、鋼材の硬度が増加して切削工具寿命が短縮される恐れがあるため、本発明ではＰの含量を０．０５〜０．１５％の範囲に限定する。
【００２８】
硫黄（Ｓ）：０．２〜０．５重量％
快削鋼においてＳは、凝固時にＭｎＳ介在物を形成するのに用いられる。ＭｎＳは、前述したように、鋼材の切削性を向上させて切削工具の磨耗を減らし、被削材の表面粗度を改善する役割をするため、本発明において非常に重要である。このような目的のため、Ｓは、０．２％以上添加される。しかしながら、本発明者らの実験によると、過量のＳ添加は、結晶粒界への網状のＦｅＳの析出を促進し、このようなＦｅＳは非常に脆弱で融点が低いため、熱間圧延性が大きく低下することがある。また、Ｓの含量が必要以上に増加すると、鋼材の表面欠陥が増加すると共に、鋼材靭性と延性が顕著に落ちるため、Ｓの含量は０．５％を超えるべきではない。
【００２９】
ホウ素（Ｂ）：０．００１〜０．０１重量％
Ｂは、鋼材において焼入れ性を増加させる役割をし、このため、本発明は１０〜１００ｐｐｍ添加する。Ｂが１０ｐｐｍ未満添加される場合は、適切な焼入れ性増加効果を得るのが困難になり、本発明者らの実験によると、Ｂの含量が１００ｐｐｍを超える場合は、焼入れ性を十分に得ることができるが、高温延性が低下して熱間圧延が困難になるため、その範囲を制限する。
【００３０】
クロム（Ｃｒ）：０．１〜０．５重量％
Ｃｒは、炭素鋼においてオーステナイト領域を拡張させる役割をする元素であって、低コストであり、且つ多量添加しても脆化を起こさない炭化物を形成させる特性を有する重要で普遍的な合金元素である。Ｃｒの添加時、粗大な（Ｃｒ、Ｍｎ）Ｓ系非金属介在物が形成され、圧延時、このような非金属介在物の変形を抑制させて、母材上に均一な分布を有するようにする。本発明では、切削性の向上を目的にＣｒを添加し、本発明者らの実験によると、Ｃｒを０．１％未満添加する場合は、被削性の向上効果が大きくなく、０．５％を超える場合は、被削性が限界値に達してこれ以上改善されなかったため、Ｃｒ添加量を０．１〜０．５％に限定した。好ましくは、０．２〜０．４％添加することができる。
【００３１】
チタニウム（Ｔｉ）：０．００３〜０．２重量％
Ｔｉは、Ｏ、Ｎ、Ｃ、Ｓ及びＨ等のいずれの元素とも強い親和力を示し、特に脱酸、脱窒、脱硫反応等にも用いられる。また、Ｔｉは、炭化物を容易に形成し、結晶粒を微細化させる役割をする。本発明に関する実験においてもＴｉを０．００３％以上添加すると、結晶粒の微細化によって切削性が大きく向上することが確認された。また、Ｔｉ添加時、硬度の増加によってＢＵＥの形成を抑制させるため、切削性が向上する。しかしながら、０．２％を超えて添加する場合、切削性の改善効果は限界に達し、素材に形成された多量の微細析出物とＴｉＯ２によって却って硬度が増加し過ぎて切削工具寿命が短縮される問題点を示すため、Ｔｉの含量は０．００３〜０．２％、好ましくは０．００８〜０．１５％に制限する。
【００３２】
窒素（Ｎ）：０．００５〜０．０１５重量％
Ｎは、切削工具における構成刃先の形成及び切削部品の表面粗度に影響を及ぼす元素である。窒素量が０．００５重量％未満の場合は、構成刃先の生成が増加し表面粗度が落ちるため、良くない。また、窒素量が増加するほど構成刃先の生成は減少するが、窒素量が０．０１５％を超える場合は、鋳造が完了された快削鋼の鋼片の表面欠陥が増加して問題となることがあるため、本発明ではＮの含量を０．００５〜０．０１５％に限定する。
【００３３】
酸素（Ｏ）：０．０３重量％以下
酸素（Ｏ）は、快削鋼の鋳造時、溶湯の凝固初期にモールドで微細なＭｎＯを形成し、当該ＭｎＯは、ＭｎＳを晶出させる核生成サイトとして作用するようになる。ここで、上記酸素は、鋳造が完了された鋳片（又は鋼片）の全酸素（Ｔ．［Ｏ］、Ｔｏｔａｌ  Ｏｘｙｇｅｎ）量を意味する。前述したように、酸素が数十ｐｐｍ又はそれ以下の場合は、溶湯の凝固時にＴｙｐｅ  ＩＩ又はＴｙｐｅ  ＩＩＩのＭｎＳが析出され、このような形状のＭｎＳは快削鋼の切削性を劣化させるため、問題となる。本発明は、切削性を極大化させるために、Ｔｙｐｅ  Ｉ、即ち、球状のＭｎＳの晶出を目的とするものであって、実験結果によると、酸素量が高いほど球状のＭｎＳが効果的に晶出される傾向を示すが、その含量が多すぎて０．０３％を超えると、凝固が完了された鋳片においてピンホール（ｐｉｎ  ｈｏｌｅ）、ブローホール（ｂｌｏｗ  ｈｏｌｅ）等の表面欠陥が大きく増加することがあるため、その上限を制限する。
【００３４】
硫黄（Ｓ）とマンガン（Ｍｎ）との重量比率：Ｍｎ／Ｓ≧３．５
上述した成分含量規制以外にも、本発明による高温での延性に優れた快削鋼を提供するために、上記ＭｎとＳの関係を、重量％を基準としてＭｎ／Ｓ比率が３．５以上を満足するように制御する。これは、ＭｎをＳと結合させてＦｅＳによる熱間脆性を避けるためであり、一定量以上のＭｎ量を確保することが重要である。特に、Ｍｎ／Ｓの比率が３．５未満の場合は、熱間圧延性が低下して本発明が求める快削鋼を製造するのが困難になる。
【００３５】
ＭｎＳ個数：圧延方向の断面において５μｍ２以上のサイズのＭｎＳが３００〜１，０００個／ｍｍ２
上記無鉛快削鋼は、鋼の内部に残存する非金属介在物であるＭｎＳのサイズと分布によって切削性が大きく変わる。一般的に、ＭｎＳのサイズが大きく個数が多いほど鋼材の切削性はより優れていると知られており、本発明者らの光学顕微鏡観察及び切削性評価結果によると、圧延方向、即ち、Ｌ方向断面において、５μｍ２を超えるサイズのＭｎＳが３００〜１，０００個／ｍｍ２の範囲で存在する場合に、鋼材の切削性に最も優れていることを示した。ＭｎＳが３００個未満の場合は、切削性の低下によって工具寿命が減少し、加工された部品の表面粗度も劣ることになる。これに対し、１，０００個を超える場合は、工具寿命は増えることができるが、チップ（ｃｈｉｐ）処理性は不良であることを示したため、ＭｎＳの個数は３００〜１，０００個に制御することが好ましい。
【００３６】
以下、前述した合金成分を含み、且つ合金成分を発明の目的に効率的に利用することができる快削鋼の製造方法を、図３を参照してより詳細に説明する。
【００３７】
転炉精錬段階
まず、転炉内の溶湯に酸素を超音速で吹き込んで溶湯に含まれた不純物であるＣ、Ｓｉ、Ｍｎ、Ｐ等を大気又はスラグによって除去する。転炉精錬は、転炉内の溶湯の遊離酸素が４００〜１，０００ｐｐｍの範囲の際に酸素の吹き込みを終了する。酸素が４００ｐｐｍ未満の場合は、溶湯の炭素量が本発明の組成範囲を超えて炭素成分の制御が困難になり、１，０００ｐｐｍを超える場合は、転炉、取鍋等の耐火物の過多侵食をもたらすことがあり、不利である。
【００３８】
未脱酸出鋼段階
次に、酸素の吹き込みが完了された溶湯を脱酸しない状態、即ち、未脱酸状態で取鍋に出鋼（流出）する段階を経、必要な場合は出鋼段階の途中で合金鉄等の副原料を添加することができる。このような合金鉄等の副原料の添加は、溶湯及びスラグを適正範囲にするためのものである。
【００３９】
溶湯の加熱段階（ＬＦ  Ｈｅａｔｉｎｇ）
出鋼が終了すると、取鍋をＬＦに移送させ、溶湯の加熱を行う。溶湯の加熱は、予めＬＦに形成された炭素電極棒を介して電気アークを溶湯に供給することで、溶湯の温度が上昇する。加熱を行う途中で必要な場合は合金鉄等の副原料を添加し、場合によっては溶湯試料を採取、または溶湯の酸素濃度を測定する。溶湯を加熱する過程中、電気アークによってスラグ中の酸素化合物や大気中の酸素が分解されて溶湯に流入されるため、酸素濃度が増加する。ＬＦにおいては、溶湯の遊離酸素濃度が１００〜２００ｐｐｍの範囲の際、ＬＦ精錬を終了することが好ましい。遊離酸素濃度が１００ｐｐｍ未満の際にＬＦ精錬を終了すると、所望のＭｎＳを形成させるのが困難になり、２００ｐｐｍを超える際に終了すると、次の工程において溶湯成分の変動を予測するのが困難になり成分の制御が容易でなくなるため、ＬＦ精錬が終了される時点の遊離酸素濃度を１００〜２００ｐｐｍの範囲に制御する。
【００４０】
ブルーム連続鋳造段階
加熱によってＬＦ精錬が完了された溶湯を連続鋳造機に移送し連続鋳造を行う。連続鋳造が開始されてから溶湯の遊離酸素濃度を測定するが、これは、鋳造される快削鋼の切削性の良否を予め把握するためである。遊離酸素濃度は、総鋳造時間の１０〜５０％時点に測定するが、この際の遊離酸素濃度は、５０〜１５０ｐｐｍの範囲であれば良い。鋳造時間が１０％時点未満の場合に遊離酸素を測定すると、タンディッシュ耐火物やタンディッシュ保温材等の影響によって正確な遊離酸素濃度を得るのが困難になり、５０％時点を超えて測定すると、酸素濃度を制御できる機会を失うことになるため、不利である。また、実験によると、測定された遊離酸素濃度が５０ｐｐｍ未満の場合は、切削性が相対的に不良であり、１５０ｐｐｍを超えると、鋳片においてピンホール、ブローホールが多少増加して良くない。なお、上記快削鋼を鋳造する上で、モールド電子攪拌装置、即ち、モールドＥＭＳ装置及び軽圧下（ｓｏｆｔ  ｒｅｄｕｃｔｉｏｎ）装置を稼働すれば、より優れた鋳片を得ることができるが、モールドＥＭＳ装置の場合は球状で大きいサイズのＭｎＳ介在物を得るのに有利であり、軽圧下装置の場合は鋳片の中心偏析を減少させて、鋳片の表面でのピンホール、ブローホール等の表面欠陥を低減させるのに非常に有利である。快削鋼の連続鋳造において、３００ｍｍ×４００ｍｍ、４００ｍｍ×５００ｍｍ等のブルームや１２０ｍｍ×１２０ｍｍ、１６０ｍｍ×１６０ｍｍ等のビレットに連続鋳造するのは、基本的にすべて可能な方法である。但し、ブルームに鋳造する場合は、鋼片圧延工程、即ち、ビレットに製造する工程を経れば良く、ビレットに圧延する場合は、鋼片圧延工程を省略し、線材圧延を行えば良い。
【００４１】
鋼片圧延段階
連続鋳造段階においてビレット鋳造ではなくブルーム鋳造を行った場合は、次にブルームをビレットに圧延する過程がさらに含まれる。３００ｍｍ×４００ｍｍ又は４００ｍｍ×５００ｍｍのブルームを用いて、１２０ｍｍ×１２０ｍｍ又は１６０ｍｍ×１６０ｍｍのビレットに圧延することを一般的に鋼片圧延又はビレット圧延（ｂｉｌｌｅｔｉｚｉｎｇ）といい、このような鋼片圧延過程で最も重要なことは、鋼片（ブルーム）の温度及び加熱炉維持時間である。鋼片（ブルーム）の温度が低い状態で圧延を行うと、製造されたビレットの表面がひどく損傷されることがあるため、本発明では鋼片（ブルーム）の温度を１，２５０℃以上に加熱炉で４〜１０時間維持することに制限する。若し、鋼片（ブルーム）の温度が１，２５０℃未満の場合は、加熱炉で長時間維持させても製造されたビレットの表面品質が不良となり、鋼片（ブルーム）の温度を１，２５０℃以上に維持しても加熱炉での維持時間が４時間未満の場合は、同様にビレットの表面品質が不良となり、ブルームの温度を１，２５０℃以上に加熱炉で１０時間を超えて維持する場合は、生産性が大きく減少しながらもビレットの表面品質が４〜１０時間を維持した場合と同等の水準に過ぎないということが実験によって確認されたため、本発明では加熱炉維持時間を４〜１０時間に限定する。
【００４２】
線材圧延段階
快削鋼をビレットに鋳造するか又はブルームに鋳造した後に鋼片圧延を行ってビレットを製造したら、次にビレットを線材（ｗｉｒｅ  ｒｏｄ）に圧延する。本段階において、快削鋼ビレットから線材を製造する上で、最も重要な要素は、ビレットの温度及び加熱炉維持時間である。表面品質に優れた快削鋼線材を得るためには、加熱炉でビレットの温度を１，２００〜１，３５０℃の範囲に２〜５時間維持させることが好ましい。ビレットの温度が１，２００℃未満の場合は、加熱炉維持時間を長くしても良好な線材の表面品質を得るのが困難であり、１，３５０℃を超える場合は、１，２００〜１，３５０℃に比べて相対的により優れた線材の表面品質を得るのが困難であった。また、加熱炉維持時間が２時間未満の場合は、上記温度範囲で良好な線材の表面品質を得るのが困難であり、５時間を超える場合も、２〜５時間に比べてより良好な線材の表面品質を得るのが困難であるという結論に達した。
【００４３】
以下、実施例を参照してより詳細に説明する。
【００４４】
[実施例１]
本実施例では、２００ｋｇ級の高周波大気誘導溶解炉で下記表１の実験例及び比較例（ＳＵＭ２４Ｌ）組成物の鋼片を製造した。ここで、比較例は現在最も広く用いられているＰｂ快削鋼、即ち、ＳＵＭ２４Ｌであり、実験例及び比較例は同一の実験設備と製造過程を経て鋼片を製造し、製造された鋼片のサイズは２３０ｍｍ×２３０ｍｍ×３５０ｍｍであった。
【００４５】
【表１】
2011530004.tif 000003
【００４６】
上記鋼片を加熱炉で１，３００℃に加熱し、パイロット圧延機を用いて厚さ３０ｍｍの板材に圧延した。次に、圧延方向に３０ｍｍ×３０ｍｍのサイズの四角形に切断した後、旋盤で直径２５ｍｍの丸棒に加工した。次いで、ＣＮＣ旋盤で上記直径２５ｍｍの丸棒に対して切削性評価実験を行って工具寿命及び切削面の表面粗度を測定した。上記切削性評価実験では、切削速度１００ｍ／ｍｉｎ、切削深さ１．０ｍｍ及び移送速度０．１ｍｍ／ｒｅｖの切削条件を採択して行い、切削油を用いないドライ（ｄｒｙ）コンディションを維持した。
【００４７】
上記実験において、工具寿命としては一般的に広く用いられる切削時間による側面磨耗（ｆｌａｎｋ  ｗｅａｒ）を測定し、表面粗度としては切削時間による表面粗度を測定し、フランク磨耗及び表面粗度の単位はμｍであり、その値が小さいほど表面特性に優れていることを意味する。図４は、本発明の実験例と比較例の工具寿命を示すグラフであり、本発明の実験例は比較例と同等の水準の工具寿命を示す。さらに、図５では、表面特性においてもＰｂ快削鋼と同等の水準であるか又はより優れていることを確認することができた。
【００４８】
本発明が人体に有害なＰｂの代わりに所定量のＣｒ、Ｔｉ及びＮを添加することで、工具寿命はもちろん表面粗度もＰｂ快削鋼と同等又は優れた水準を示すことができる理由は、Ｓ：０．２〜０．５％の範囲の高酸素快削鋼にＣｒ：０．１〜０．５％、Ｔｉ：０．００３〜０．２％及びＮ：０．００５〜０．０１５％を添加する場合、溶湯の凝固時、粗大な（Ｃｒ、Ｍｎ）Ｓ系、１μｍ（マイクロメートル）前後のサイズの（Ｃｒ、Ｔｉ）Ｓ系及び（Ｃｒ、Ｔｉ）Ｎ系微細析出物が結晶粒界（ｇｒａｉｎ  ｂｏｕｎｄａｒｙ）に多量析出され、このような析出物によって、部品の機械加工作業中における鋼材の加工硬化防止、鋼材の破壊靭性（ｆｒａｃｔｕｒｅ  ｔｏｕｇｈｎｅｓｓ）低下等の効果が示され、構成刃先生成の抑制、チップ分節性の向上が可能になるためであると判断される。
【００４９】
［実施例２］
連続鋳造が完了された３００×４００ｍｍのサイズの快削鋼ブルームを鋼片圧延工程を経て１６０×１６０ｍｍのサイズのビレットに圧延し、次に当該ビレットを線材圧延工程を経て直径２５ｍｍの線材（ｗｉｒｅ  ｒｏｄ）に圧延した。この際の鋼片及びビレットは、通常の快削鋼圧延条件で加熱及び冷却が行われた。圧延が完了された線材からサンプルを採取し、Ｎ/Ｏ分析器で全酸素量、光学顕微鏡でＭｎＳの面積及び形状を観察した。一方、線材圧延が完了された線材に対して冷間伸線を行って２３ｍｍの丸棒（ＣＤ  Ｂａｒ）に製造し、同一の条件でＣＮＣ旋盤を用いて切削実験を行った後、工具寿命を測定した。下記表２は、上記実験を介して得られた線材の全酸素量（ｐｐｍ）、面積５μｍ２以上のＭｎＳの１ｍｍ２当たりの個数、及び工具寿命をまとめたものである。下記表２中の工具寿命は、一つの切削工具で切削加工可能な相対的な部品個数を意味する。
【００５０】
【表２】
2011530004.tif 000004
【００５１】
上記表２を参照すると、線材の全酸素量が本発明の限定範囲３００ｐｐｍ以下の場合、単位面積当たりのＭｎＳ数が３００〜１，０００個であれば（実験例６〜９）、工具寿命が快削鋼部品のクライアントが要求する５，０００回以上と示された。これに対し、比較例２及び３のように全酸素量が本発明の範囲に属するにもかかわらず、単位面積当たりのＭｎＳが３００個未満の場合は、工具寿命が５，０００回に達していない。これは、比較的大面積のＭｎＳが不足しているために、切削時のクラックの発生及び伝播が相対的に少なく行われて生じた現象であると思われる。一方、比較例４及び５の場合は、単位面積当たりのＭｎＳ数が本発明の限定範囲に含まれ、切削工具寿命も基準値である５，０００回を超えたが、鋳片からＣＤバー（Ｃｏｌｄ−Ｄｒａｗｎ  Ｂａｒ）までの回収率が８０％未満の理由は、全酸素量が３００ｐｐｍを超えて過度に高かったため、鋳片の表面にピンホール、ブローホール等が残存し、その後の鋼片圧延及び線材圧延でもこれ以上改善されなかったためである。したがって、全酸素量が過度に高い場合は、多数の表面欠陥、低い回収率及びコスト増加によって本発明が求める目的を達成するのが困難になる。
【図１】
2011530004.tif 000005
【図２】
2011530004.tif 000006
【図３】
2011530004.tif 000007
【図４】
2011530004.tif 000008
【図５】
2011530004.tif 000009
【国際調査報告】
2011530004.tif 000010
2011530004.tif 000011
2011530004.tif 000012
2011530004.tif 000013